(57)【要約】【課題】ガスバリア性に優れるとともに、常温下及び高温環境下での光反射性にも優れる硬化物を実現可能な光反射材用樹脂組成物を提供すること。【解決手段】（Ａ）アクリロイル基及び／又はメタアクリロイル基を有するポリシロキサン１００質量部と、（Ｂ）ラジカル開始剤０．１〜１０質量部と、（Ｃ）白色顔料５０〜６００質量部と、を含む、光反射材用樹脂組成物。【選択図】図１
2015172173.tif 000002
【特許請求の範囲】
【請求項１】
（Ａ）アクリロイル基及び／又はメタアクリロイル基を有するポリシロキサン１００質量部と、
（Ｂ）ラジカル開始剤０．１〜１０質量部と、
（Ｃ）白色顔料５０〜６００質量部と、
を含む、光反射材用樹脂組成物。
【請求項２】
前記（Ａ）成分が、架橋構造を含有するポリシロキサンである、請求項１に記載の光反射材用樹脂組成物。
【請求項３】
前記（Ａ）成分１００質量部に対して、（Ｅ）カップリング剤１〜４０質量部を、更に含む、請求項１又は２に記載の光反射材用樹脂組成物。
【請求項４】
前記（Ｅ）成分が、（ａ）（メタ）アクリロイル基と、（ｂ）エポキシ基、メトキシ基、及びエトキシ基からなる群から選ばれる少なくとも１つと、を有するシランカップリング剤である、請求項３に記載の光反射材用樹脂組成物。
【請求項５】
前記（Ｃ）成分の平均粒子径が、０．１μｍ〜０．３μｍである、請求項１〜４のいずれかに記載の光反射材用樹脂組成物。
【請求項６】
前記（Ａ）成分１００質量部に対して、（Ｄ）シリカ５０〜５００質量部を、更に含む、請求項１〜５のいずれかに記載の光反射材用樹脂組成物。
【請求項７】
前記（Ｄ）成分が、表面の少なくとも一部に、アクリロイル基及び／又はメタアクリロイル基を有するシリカである、請求項６に記載の光反射材用樹脂組成物。
【請求項８】
前記（Ｄ）成分が、平均粒子径１０μｍ〜１００μｍであるシリカ粒子ａと、平均粒子径０．１μｍ〜１μｍであるシリカ粒子ｂと、を含む、請求項６又は７に記載の光反射材用樹脂組成物。
【請求項９】
請求項１〜８のいずれか一項に記載の光反射材用樹脂組成物を硬化させることによって得られる光反射材。
【請求項１０】
前記光反射材は、成形方法として液状インジェクション成形法によって成形されたものである、請求項９に記載の光反射材。
【請求項１１】
請求項９又は１０に記載の光反射材を備える、光半導体部品用リフレクタ。
【請求項１２】
請求項１１に記載の光半導体部品用リフレクタと、
光半導体素子と、
封止部材と、
を備える、光半導体部品。
【発明の詳細な説明】
【技術分野】
【０００１】
本発明は、光反射材用樹脂組成物、これを用いた光反射材、光半導体部品用リフレクタ、及び光半導体部品に関する。
【背景技術】
【０００２】
ＬＥＤ（Ｌｉｇｈｔ  Ｅｍｉｔｔｉｎｇ  Ｄｉｏｄｅ）に代表される光半導体部品は、高いエネルギー効率で発光するとともに駆動特性等も優れるため、車のインジケーターや装飾光源として幅広く利用されている。中でも、白色ＬＥＤ（発光ダイオード）は、表示装置のバックライトやカメラのフラッシュ光源としても広く利用されており、近年においては、次世代の照明装置として市場拡大が続いている。こうした発光装置には、照射方向の光の取り出し効率を高めるため、発せられた光を反射する光反射材が搭載されている。
【０００３】
現在、光反射材としてポリフタルアミド樹脂等が幅広く利用されているが、長期間使用による変色（黄変）、剥離、機械強度低下等が起こりやすく、特に、デバイスからの発熱が顕著となるハイパワーデバイスへの適用は困難となっている。
【０００４】
こうした問題点を解決するため、特許文献１にはエポキシ樹脂や無機酸化物フィラー等を構成成分とする光反射材が提案されている。
【０００５】
特許文献２では、セラミック製のリフレクタ材料が提案されている。
【０００６】
特許文献３では、特に白色ＬＥＤ用リフレクタ材料として有用なシリコーン樹脂硬化物が提案されている。
【先行技術文献】
【特許文献】
【０００７】
【特許文献１】特許２６５６３３６号公報
【特許文献２】特開２００８−１１７９３２号公報
【特許文献３】特開２０１０−２０２８３１号公報
【発明の概要】
【発明が解決しようとする課題】
【０００８】
しかしながら、特許文献１に記載の技術では、変色の抑制が不十分であるといった問題がある。そのため、特許文献１に記載の光反射材は、ハイパワーデバイスのリフレクタ等への使用が困難である。特許文献２に記載の技術では、セラミック材料は、その成形温度をかなり高くする必要があるため取扱性や作業性に問題があり、さらには微細な構造体や大面積の構造体への成形に不向きであるといった問題もある。特許文献３に記載の技術では、ガスバリア性に劣るという問題がある。
【０００９】
本発明は、上記事情に鑑みなされたもので、ガスバリア性に優れるとともに、常温下及び高温環境下での光反射性にも優れる硬化物を実現可能な光反射材用樹脂組成物を提供することを目的とする。
【課題を解決するための手段】
【００１０】
本発明者らは、上記課題を解決するために鋭意研究を重ねた結果、（メタ）アクリロイル基を有するポリシロキサン１００質量部に対して、ラジカル開始剤０．１〜１０質量部と、白色顔料５０〜６００質量部とを含む光反射材用樹脂組成物が、上記特性を満たすことを見出し、本発明を完成するに至った。
【００１１】
すなわち、本発明は、以下のとおりである。
〔１〕
（Ａ）アクリロイル基及び／又はメタアクリロイル基を有するポリシロキサン１００質量部と、
（Ｂ）ラジカル開始剤０．１〜１０質量部と、
（Ｃ）白色顔料５０〜６００質量部と、
を含む、光反射材用樹脂組成物。
〔２〕
前記（Ａ）成分が、架橋構造を含有するポリシロキサンである、〔１〕に記載の光反射材用樹脂組成物。
〔３〕
前記（Ａ）成分１００質量部に対して、（Ｅ）カップリング剤１〜４０質量部を、更に含む、〔１〕又は〔２〕に記載の光反射材用樹脂組成物。
〔４〕
前記（Ｅ）成分が、（ａ）（メタ）アクリロイル基と、（ｂ）エポキシ基、メトキシ基、及びエトキシ基からなる群から選ばれる少なくとも１つと、を有するシランカップリング剤である、〔３〕に記載の光反射材用樹脂組成物。
〔５〕
前記（Ｃ）成分の平均粒子径が、０．１μｍ〜０．３μｍである、〔１〕〜〔４〕のいずれかに記載の光反射材用樹脂組成物。
〔６〕
前記（Ａ）成分１００質量部に対して、（Ｄ）シリカ５０〜５００質量部を、更に含む、〔１〕〜〔５〕のいずれかに記載の光反射材用樹脂組成物。
〔７〕
前記（Ｄ）成分が、表面の少なくとも一部に、アクリロイル基及び／又はメタアクリロイル基を有するシリカである、〔６〕に記載の光反射材用樹脂組成物。
〔８〕
前記（Ｄ）成分が、平均粒子径１０μｍ〜１００μｍであるシリカ粒子ａと、平均粒子径０．１μｍ〜１μｍであるシリカ粒子ｂと、を含む、〔６〕又は〔７〕に記載の光反射材用樹脂組成物。
〔９〕
〔１〕〜〔８〕のいずれか一項に記載の光反射材用樹脂組成物を硬化させることによって得られる光反射材。
〔１０〕
前記光反射材は、成形方法として液状インジェクション成形法によって成形されたものである、〔９〕に記載の光反射材。
〔１１〕
〔９〕又は〔１０〕に記載の光反射材を備える、光半導体部品用リフレクタ。
〔１２〕
〔１１〕に記載の光半導体部品用リフレクタと、
光半導体素子と、
封止部材と、
を備える、光半導体部品。
【発明の効果】
【００１２】
本発明によれば、ガスバリア性に優れるとともに、常温下及び高温環境下での光反射性にも優れる硬化物を実現可能な光反射材用樹脂組成物を提供することができる。
【図面の簡単な説明】
【００１３】
【図１】本実施形態の光半導体部品の一態様の模式断面図を表す。
【発明を実施するための形態】
【００１４】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。なお、特に断りがない限り、「（メタ）アクリロイル」は、アクリロイル及び／又はメタアクリロイルを意味し、「（メタ）アクリル」はアクリル及び／又はメタクリルを意味し、「（メタ）アクリレート」はアクリレート及び／又はメタクリレートを意味する。
【００１５】
本実施形態の光反射材用樹脂組成物は、（Ａ）（メタ）アクリロイル基を有するポリシロキサン１００質量部と、（Ｂ）ラジカル開始剤０．１〜１０質量部と、（Ｃ）白色顔料５０〜６００質量部とを含有する光反射材用樹脂組成物である。本実施形態の光反射材用樹脂組成物は、ガスバリア性に優れるとともに、常温下及び高温環境下での光反射性にも優れる硬化物を実現できる。本実施形態の光反射材用樹脂組成物から得られる硬化物のガスバリア性に関して、少なくとも硬化直後のガスバリア性が優れているならば、当該硬化物を高温環境下に置いた後も優れたガスバリア性を維持できること等も認められる。
【００１６】
さらに、最近のＬＥＤパッケージにはハイパワー化と低コスト化が同時に求められるようになり、リフレクタの成形方法にも変革の波が押し寄せている。リフレクタの成形方法としては、低コスト化を実現する観点から、従来の個片成形（パンチタイプ）ではなく、リフレクタを面状に一体成形して多数個のリフレクタを一括成形した後、ダイシングによって個片化する成形方法（ＭＡＰタイプ）が採用される傾向にある。その際、リフレクタ部材には、ダイシング工程時に端面に大きな欠けが生じない加工性（ダイシング加工性）が新たに求められている。本発明者らは、かかる実情も踏まえて検討した結果、意外にも、本実施形態の光反射材用樹脂組成物は、成形体とした際のダイシング性にも優れていることを見出した。詳しくは後述するが、加えて、（Ａ）成分であるポリシロキサンに特定の構造を導入することで、ダイシング性が一層向上すること等も更に見出した。
【００１７】
＜（Ａ）（メタ）アクリロイル基を有するポリシロキサン＞
（Ａ）成分である（メタ）アクリロイル基を有するポリシロキサンは、（メタ）アクリロイル基及びシロキサン結合を有するポリシロキサンである。
【００１８】
（Ａ）成分は、（メタ）アクリロイル基に有機基が直接結合されたものを有するものであってもよい。（メタ）アクリロイル基に直接結合した有機基としては、特に限定されず、例えば、アルキレン基、脂環式炭化水素基、芳香族炭化水素基等が挙げられる。これらの中でも、アルキレン基が好ましく、炭素数１〜１２のアルキレン基がより好ましい。（メタ）アクリロイル基に直接結合した有機基は、例えば、酸素原子、窒素原子、及び硫黄原子からなる群より選ばれる少なくとも１種の原子を更に有してもよい。
【００１９】
炭素数１〜１２のアルキレン基としては、例えば、メチレン基、エチレン基、トリメチレン基、プロピレン基、テトラメチレン基、−ＣＨ2ＣＨ（ＣＨ3）ＣＨ2−、ヘキサメチレン基、−（ＣＨ2）12−等が挙げられる。
【００２０】
（メタ）アクリロイル基に直接結合した有機基であり、酸素原子を有するものとしては、アルキレンオキシ基等が挙げられる。アルキレンオキシ基としては、−（ＣＨ2）2−Ｏ−（ＣＨ2）3−、−（ＣＨ2）2−Ｏ−（ＣＨ2）2−Ｏ−（ＣＨ2）3−等の炭素数１〜１２のアルキレンオキシ基が好ましい。
【００２１】
（メタ）アクリロイルオキシ基が直接結合しているアルキレン基の具体例としては、例えば、（メタ）アクリロイルオキシメチル基、（メタ）アクリロイルオキシエチル基、（メタ）アクリロイルオキシイソプロピル基、（メタ）アクリロイルオキシトリメチレン基が挙げられる。これらの中でも、透明性及び耐熱着色安定性等の観点から、（メタ）アクリロイルオキシ基、（メタ）アクリロイルオキシメチル基、（メタ）アクリロイルオキシエチル基、（メタ）アクリロイルオキシイソプロピル基、（メタ）アクリロイルオキシトリメチレン基が好ましい。
【００２２】
（メタ）アクリロイル基は、ポリシロキサンの末端や側鎖等に結合していてもよい。ポリシロキサンが有する（メタ）アクリロイル基の合計数は、硬化物の物性や作業性を考慮した上で、適宜選択すればよいが、２個以上であることが好ましい。
【００２３】
ポリシロキサンの（メタ）アクリロイル基の合計数が２個以上であると、得られる硬化物が、（メタ）アクリロイル基が重合してできる、ポリ（メタ）アクリル鎖とポリ（メタ）アクリル鎖とを、ポリシロキサン骨格がつないでいる構造、あるいは、主鎖中にポリシロキサン骨格を有する構造等を形成しやすくなる。そのため、硬化物の耐熱性が一層向上する傾向にある（但し、本実施形態の作用効果はこれらに限定されない。）。
【００２４】
本実施形態で用いられる（メタ）アクリロイル基を有するポリシロキサンの構造は特に限定されないが、硬化物に、高いダイシング加工性が求められる場合には、ポリシロキサンの構造は、架橋構造を含有することが好ましい。
【００２５】
架橋構造としては、少なくともシランが架橋構造の中に含まれていることが好ましい。このような架橋構造としては、例えば、（１）シロキサン骨格の一部にＴユニット（３方分岐）、又はＱユニット（４方分岐）のシランを含む構造や、（２）Ｄユニット（直鎖構造）の側鎖が架橋基によって架橋された構造等が挙げられる。なお、特に断りがない限り、「Ｔユニット」とは、Ｓｉ−Ｏ結合を３個有する３方分岐構造をいい、「Ｑユニット」とは、Ｓｉ−Ｏ結合を４個有する４方分岐構造をいい、「Ｄユニット」とは、Ｓｉ−Ｏ結合を２個有する直鎖構造をいう。そして、Ｔユニットを構成できる原料モノマーを「Ｔモノマー」と、Ｑユニットを構成できる原料モノマーを「Ｑモノマー」と、Ｄユニットを構成できる原料モノマーを「Ｄモノマー」等と、それぞれ呼ばれる場合もある。このような構造を含有することによって分子構造が３次元的に広がった構造をとることができる。このようなポリシロキサンの具体例の一例を以下に示す。
【００２６】
架橋構造を含有するポリシロキサンは、例えば、下記一般式（１）で表されるモノマー（１）及び下記一般式（２）で表されるモノマー（２）のいずれか１つを、酸触媒の存在下で、重縮合させることで得ることができる。さらには、モノマー（１）及び／又はモノマー（２）だけでなく、下記一般式（３）で表されるモノマー（３）、下記一般式（４）で表されるモノマー（４）、及び下記一般式（５）で表されるモノマー（５）からなる群より選ばれるいずれか１つも用いて、酸触媒の存在下に、重縮合させてもよい。
【化１】
2015172173.tif 000003
（式中、Ｘは、シロキサン結合生成基を表し、Ｒ1、Ｒ2及びＲ4は、それぞれ独立して、水素原子、アルキル基、アラルキル基、シクロアルキル基、シクロアラルキル基、アリール基、又はエチレン性不飽和結合を有する基を表し、Ｒ3及びＲ5は、それぞれ独立して、水素原子、アルキル基、アラルキル基、シクロアルキル基、シクロアラルキル基、又はアリール基を表す。さらに、一般式（２）、一般式（３）、一般式（４）、一般式（５）のいずれかで表される化合物を少なくとも用いる場合、Ｒ1、Ｒ2及びＲ4のうちの少なくとも一つはアクリロイル基又はメタアクリロイル基である。）
【００２７】
各モノマー中に複数のＸがある場合、Ｘの一部又は全てが同一であってもよいし、異なっていてもよい。一般式（５）のＲ4の一部又は全てが同一であってもよいし、異なっていてもよい。―般式（４）及び（５）のＲ5の一部又は全てが同一であってもよいし、異なっていてもよい。
【００２８】
Ｘは縮合によってシロキサン結合を生成できるシロキサン結合生成基である。上述したように、１分子中に４つのシロキサン結合生成基を有するＱモノマー、１分子中に３つのシロキサン結合生成基を有するＴモノマー等をモノマーとして用いることによって、架橋構造を含むシロキサンを得ることができる。また、１分子中に２つのシロキサン結合生成基を有するＤモノマーは架橋点間をつなぐことができる。１分子中に１つのシロキサン結合生成基を有するＭモノマーは、シロキサン末端をキャップする機能を有する。
【００２９】
複数のＱモノマーを重縮合させるとすると、４つのシロキサン結合を有する構造ユニット（Ｑユニット）が生じる。Ｔモノマーからは３つのシロキサン結合を有する構造ユニット（Ｔユニット）が生じる。Ｄモノマーからは２つのシロキサン結合を有する構造ユニット（Ｄユニット）が生じる。Ｍモノマーからは１つのシロキサン結合を有するＭユニットが生じる。Ｍユニットはシロキサン結合による縮合鎖をターミネートして縮合鎖末端を保護する効果があるので、Ｍモノマーは「キャッピング剤」と呼ばれる場合もある。
【００３０】
置換基Ｘの具体例としては、例えば、水酸基、加水分解性基等が挙げられる。加水分解性基としては、例えば、ハロゲノ基、アルコキシ基等が挙げられる。これらのうち、加水分解性が一層良好であり、酸の副生を効果的に抑制できるといった観点から、アルコキン基が好ましく、炭素原子数１〜３のアルコキシ基がより好ましい。
【００３１】
モノマー（１）の具体例としては、例えば、テトラメトキシシラン、テトラエトキシシラン、テトラｎ−プロポキシシラン等が挙げられる。モノマー（２）の具体例としては、例えば、（３−メタクリロイルオキシプロピル）トリメトキンシラン、（３−メタクリロイルオキシプロピル）トリエトキシシラン等が挙げられる。モノマー（３）の具体例としては、例えば、ジメトキシジメチルシラン、ジエトキシジメチルシラン、ジメトキシ（３−アクリロイルオキシプロピル）メチルシラン、ジエトキシ（３−アクリロイルオキシプロピル）メチルシラン等が挙げられる。モノマー（４）の具体例としては、例えば、メトキシトリメチルシラン、メトキシトリエチルシラン、エトキシトリメチルシラン等が挙げられる。モノマー（５）の具体例としては、例えば、１、３、３−テトラメチルジシロキサン、１、１、３、３−テトラエチルジシロキサン、ヘキサメチルジシロキサン、ヘキサエチルジシロキサン等が挙げられる。
【００３２】
触媒としては、例えば、塩酸、硝酸、硫酸等の酸触媒が挙げられる。重縮合反応は、例えば、メタノール、エタノール、１−プロパノール等の反応溶媒に中で、モノマー、酸触媒、及び水等を、加熱することによって行うことができる。反応条件としては、特に限定されないが、通常、反応温度が３０〜８０℃、反応時間が１〜２０時間程度の範囲で適宜好適な条件を選択することができる。
【００３３】
架橋構造を含有するポリシロキサンとしては、例えば、下記一般式（６）〜（８）のいずれかで表されるケイ素原子に直接結合した水素原子を１個以上有するハイドロジェンポリシロキサン（６）〜（８）の少なくとも１種と、ケイ素原子に直接結合したビニル基を２個以上有するビニル基含有オルガノポリシロキサンと、（ａ）ビニル基と（ｂ）アクリロイル基及び／又はメタアクリロイル基を共に含む有機化合物とを、付加重合触媒の存在下に、付加重合させて得ることができる。付加重合では、ハイドロジェンポリシロキサン（６）〜（８）として１種のみを用いてもよいし、２種以上を併用してもよい。
【化２】
2015172173.tif 000004
（一般式（８）中、Ｒ1は、水素原子、アルキル基、アラルキル基、シクロアルキル基、シクロアラルキル基、アリール基、又はエチレン性不飽和結合を有する基を表し、Ｒ6は、それぞれ独立して、置換若しくは非置換の炭素数１〜１０のアルキル基、置換若しくは非置換の炭素数３〜１０のシクロアルキル基、置換若しくは非置換のアリール基、又は置換若しくは非置換のアラルキル基を表し、ｊは１以上の整数を表し、ｋは０以上の整数を表し、（ｊ＋ｋ）は３〜２０の整数である。）
【００３４】
ケイ素原子に直接結合したビニル基を２個以上有するビニル基含有オルガノポリシロキサンの具体例としては、例えば、下記のものが挙げられる。
ＣＨ2＝ＣＨＳｉ（ＣＨ3）2Ｏ−Ｓｉ（ＣＨ3）2ＣＨ＝ＣＨ2
ＣＨ2＝ＣＨＳｉ（ＣＨ3）2Ｏ−Ｓｉ（ＣＨ3）2Ｏ−Ｓｉ（ＣＨ3）2ＣＨ＝ＣＨ2
ＣＨ2＝ＣＨＳｉ（ＣＨ3）2Ｏ−（Ｓｉ（ＣＨ3）2Ｏ）3−Ｓｉ（ＣＨ3）2ＣＨ＝ＣＨ2
ＣＨ2＝ＣＨＳｉ（ＣＨ3）2Ｏ−（Ｓｉ（ＣＨ3）2Ｏ）6−Ｓｉ（ＣＨ3）2ＣＨ＝ＣＨ2
ＣＨ2＝ＣＨＳｉ（ＣＨ3）2Ｏ−（Ｓｉ（ＣＨ3）2Ｏ）8−Ｓｉ（ＣＨ3）2ＣＨ＝ＣＨ2
ケイ素原子に直接結合したビニル基を２個以上有するビニル基含有オルガノポリシロキサンは、２種以上を併用してもよいし、１種単独で用いてもよい。
【００３５】
（ａ）ビニル基と（ｂ）アクリロイル基及び／又はメタアクリロイル基を共に含む有機化合物としては、例えば、下記一般式（９）で表される化合物（９）等が挙げられる。
【化３】
2015172173.tif 000005
（一般式（９）中、Ｒ2は、アクリロイル基又はメタアクリロイル基を表し、Ｒ3は炭素数１〜８の２価の炭化水素基を表す。）
【００３６】
ハイドロジェンポリシロキサン（８）の具体例としては、例えば、１、３、５、７−テトラメチルシクロテトラシロキサン等が挙げられる。化合物（９）の具体例としては、例えば、３−ブテニルメタクリレート等が挙げられる。触媒としては、例えば、塩化白金酸、塩化白金酸と一価アルコールとの反応生成物、塩化白金酸とオレフィン類との錯体等が挙げられる。付加重合反応は、例えば、トルエンやキシレン等の芳香族系溶剤、ジイソプロピルエーテルや１，４−ジオキサン等の溶剤中にて加熱処理することにより行うことができる。反応条件としては、特に限定されないが、通常、反応温度が４０〜７０℃、反応時間が２４〜１４４時間程度の範囲で適宜好適な条件を選択することができる。
【００３７】
直鎖構造だけでなく架橋構造も有するポリシロキサンを用いることで、ダイシング加工性等に優れる理由は、必ずしも明確ではないが、ポリマー構造が３次元的に広がった構造を有するので白色顔料等との相互作用が向上するからではないかと推察される。そして、かかる効果は、上述したような架橋構造を採用することで、一層向上することが期待される（但し、本実施形態の作用効果はこれらに限定されない。）。
【００３８】
＜（Ｂ）ラジカル開始剤＞
（Ｂ）ラジカル開始剤は、熱及び／又は光によって自らが分解し、それによって（Ａ）成分の（メタ）アクリロイル基等をラジカル重合させ得るものであればよく、その種類は特に限定されない。（Ｂ）成分としては、熱ラジカル開始剤、光ラジカル開始剤等が挙げられる。
【００３９】
熱ラジカル開始剤としては、例えば、ベンゾイルパーオキサイド、ラウリルパーオキサイド、ｔｅｒｔ−ブチルパーオキサイド、クメンヒドロパーオキサイド等の有機過酸化物；アゾビスイソブチロニトリル等のアゾ化合物等が挙げられる。
【００４０】
光ラジカル開始剤としては、例えば、アセトフェノン系化合物、ベンゾインエーテル系化合物、ベンゾフェノン系化合物等のカルボニル化合物、硫黄化合物、アゾ化合物、パーオキサイド化合物、ホスフィンオキサイド系化合物等が挙げられる。
【００４１】
光ラジカル開始剤の具体例としては、例えば、ベンゾイン、ベンゾインメチルエーテル、ベンゾインエチルエーテル、ベンゾインイソプロピルエーテル、アセトイン、ブチロイン、トルオイン、ベンジル、ベンゾフェノン、ｐ−メトキシベンゾフェノン、ジエトキシアセトフェノン、α，α−ジメトキシ−α−フェニルアセトフェノン、メチルフェニルグリオキシレート、エチルフェニルグリオキシレート、４，４′−ビス（ジメチルアミノベンゾフェノン）、２−ヒドロキシ−２−メチル−１−フェニルプロパン−１−オン、１−ヒドロキシ−シクロヘキシル−フェニルケトン等のカルボニル化合物；テトラメチルチウラムモノスルフィド、テトラメチルチウラムジスルフィド等の硫黄化合物；アゾビスイソブチロニトリル、アゾビス−２，４−ジメチルバレロ等のアゾ化合物；ベンゾイルパーオキサイド、ジ−ｔｅｒｔ−ブチルパーオキサイド等のパーオキサイド化合物が挙げられる。これらは１種単独で用いてもよいし、２種以上を併用してもよい。
【００４２】
上記の中でも、常態での安定性、光開裂の高効率性、及び硬化性の観点から、１−ヒドロキシ−シクロヘキシル−フェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オンが好ましい。
【００４３】
これらは、適宜に市販品を用いることもできる。例えば、１−ヒドロキシ−シクロヘキシル−フェニルケトンとして、「ＩＲＧＡＣＵＲＥ  １８４」（ＣＩＢＡ社製）等の市販品を用いることもできる。
【００４４】
（Ａ）成分１００質量部に対する（Ｂ）成分の含有量は、０．１〜１０質量部である。（Ａ）成分１００質量部に対する（Ｂ）成分の含有量がこの範囲外であると、耐熱着色安定性等が不十分となる傾向にある。（Ａ）成分１００質量部に対する（Ｂ）成分の含有量は、耐熱着色安定性等の観点から、０．１〜３質量部であることが好ましい。
【００４５】
＜（Ｃ）白色顔料＞
（Ｃ）白色顔料とは、白色を呈する顔料である。白色顔料としては、特に限定されず、例えば、酸化マグネシウム、アルミナ、酸化チタン、酸化ジルコニウム、硫酸バリウム、水酸化マグネシウム、水酸化アルミニウム等が挙げられる。これらの中でも、高屈折率及び材料の入手容易性等の観点から、酸化チタンが好ましい。これらは１種単独で用いてもよいし、２種以上を併用してもよい。
【００４６】
酸化チタンの結晶形態としては、特に限定されず、例えば、アナターゼ、ルチル、ブルカイト等が挙げられる。（Ｃ）白色顔料は、硬化物に良好な光反射性を与える。
【００４７】
（Ａ）成分１００質量部に対する（Ｃ）成分の含有量は、５０〜６００質量部である。（Ａ）成分１００質量部に対する（Ｃ）成分の含有量がこの範囲外であると、流動性や、硬化物の光反射性能が不十分となる傾向にある。
【００４８】
（Ａ）成分１００質量部に対する（Ｃ）成分の含有量は、１００〜６００質量部であることが好ましく、１００〜４００質量部であることがより好ましい。（Ｃ）成分の配合量がこの範囲内であると、本実施形態の組成物の流動性が一層向上し、硬化物の光反射性も一層向上する傾向にある。
【００４９】
（Ｃ）成分の平均粒子径は、０．０１〜２００μｍであることが好ましく、０．１〜０．３μｍであることがより好ましい。この範囲の平均粒子径を有する（Ｃ）成分を用いることで、得られる硬化物の光反射性が一層向上する。ここで、なお、平均粒子径は、ＳＥＭ解析によって得られた画像から１００個の粒子を抽出して、その粒子の直径を測定し、これらの相加平均をとることで求めることができる。
【００５０】
＜（Ｄ）シリカ粒子＞
本実施形態の光反射材用樹脂組成物は、シリカを更に含むことが好ましい。シリカを含有することによって、硬化物のダイシング性が一層向上する。本実施形態で使用するシリカ粒子の製法は特に限定されるものではなく、例えば、破砕シリカを溶融して製造するもの、金属シリコンを爆燃法で製造するもの、アルコキシケイ素化合物をゾル−ゲル法で製造するもの等が挙げられる。
【００５１】
（Ｄ）成分は、その表面の少なくとも一部に、アクリロイル基及び／又はメタアクリロイル基を有するシリカであることが好ましい。（Ｄ）成分の表面にアクリロイル基やメタアクリロイル基が少なくとも存在することで、硬化物のダイシング性が一層向上する傾向にある。
【００５２】
表面にアクリロイル基及び／又はメタアクリロイル基を存在させる方法としては、例えば、溶液中にシリカ粒子を分散させた状態で、アクリロイル基及び／又はメタアクリロイル基を有する化合物を反応させる方法等が挙げられる。
【００５３】
（Ｄ）成分の平均粒子径は０．０１〜１００μｍであることが好ましく、０．１〜１００μｍであることがより好ましい。（Ｄ）成分の平均粒子径が上記範囲であると、硬化物のダイシング性を一層向上する。なお、平均粒子径は、ＳＥＭ解析によって得られた画像から１００個の粒子を抽出して、その粒子の直径を測定し、これらの相加平均をとることで求めることができる。
【００５４】
（Ｄ）成分は、平均粒子径が異なるシリカ粒子を併用することが好ましい。具体的には、平均粒子径が１０〜１００μｍであるシリカ粒子ａ（大粒子）と、平均粒子径が０．１〜１μｍであるシリカ粒子ｂ（小粒子）とを含むことがより好ましい。このようなシリカ粒子を併用することで、硬化物のダイシング性が一層向上する。特に、（Ａ）成分が架橋構造を含有したものであり、かつ、（Ｄ）成分として、平均粒子径が異なるシリカ粒子を２種以上併用している場合に、かかる効果はより一層優れたものになる。このように架橋構造を含有する（Ａ）成分と併用する場合、（Ｄ）成分としては、上記したような大粒径のシリカ粒子と小粒径のシリカ粒子とを併用することが、上記効果の観点から、一層好ましい。
【００５５】
シリカ粒子ａとシリカ粒子ｂの含有比率は、特に限定されないが、硬化物のダイシング性の観点から、（Ｄ）成分全体におけるシリカ粒子ａ（大粒子）の含有量が６０〜９８質量％であり、シリカ粒子ｂ（小粒子）の含有量が２〜４０％であることが好ましい。さらに、（Ｄ）成分全体におけるシリカ粒子ａの含有量が７５〜９８質量％であり、シリカ粒子ｂの含有量が２〜２５質量％であることがより好ましい。
【００５６】
（Ａ）成分１００質量部に対する（Ｄ）成分の含有量は、特に限定されないが、５０〜６００質量部であることが好ましく、４００〜６００質量部であることがより好ましい。（Ｄ）成分の含有量をこの範囲にすることによって硬化物のダイシング性が一層向上する。
【００５７】
＜（Ｅ）カップリング剤＞
本実施形態の光反射材用樹脂組成物は、金属配線（リードフレーム）等との密着性を向上させる目的等で、（Ｅ）カップリング剤を更に含むことが好ましい。カップリング剤としては、特に限定されず、例えば、シランカップリング剤、チタネート系カップリング剤等が挙げられる。
【００５８】
（Ｅ）シランカップリング剤としては、例えば、エポキシ基、アミノ基、ビニル基、（メタ）アクリロイル基、メルカプト基、及びアルコキシ基等からなる群より選ばれる少なくとも１つを含むシラン系化合物、並びに分子中にこれらの官能基を複数含む化合物等が挙げられる。これらは１種単独で用いてもよいし、２種以上を併用してもよい。
【００５９】
（Ｅ）成分としては、（ａ）（メタ）アクリロイル基と、（ｂ）エポキシ基、メトキシ基、及びエトキシ基からなる群より選ばれる少なくとも１つと、を有するシランカップリング剤であることが好ましい。このような（Ｅ）シランカップリング剤を使用することによって、成形時の金型からの離型性を確保しながら、金属配線（リードフレーム）等との密着性を高めることができるので特に好ましい。
【００６０】
（Ｅ）成分の含有量は、特に限定されないが、（Ａ）成分１００質量部に対して、１〜４０質量部であることが好ましく、１〜１０質量部であることがより好ましく、１〜５質量部であることが更に好ましい。（Ｅ）成分の含有量をこの範囲内にすることで、密着性が一層向上する。
【００６１】
本実施形態において、必要に応じて、酸化防止剤、離型剤、イオン捕捉剤、ガラスファイバー等の他の無機系添加剤といった公知の各種添加剤を更に添加してもよい。本実施形態の光反射材用樹脂組成物中の（Ａ）成分の含有量は、有機系成分（無機系成分（（Ｃ）成分、（Ｄ）成分、及び上記した（Ｃ）成分と（Ｄ）成分以外の他の無機系添加剤）を除いた成分））に対して、７０質量％以上であることが好ましく、８０質量％以上であることが更に好ましい。
【００６２】
酸化防止剤としては、例えば、ラジカル捕捉作用を持つフェノール系化合物等が挙げられる。離型剤としては、例えば、フッ素系化合物、シリコーン系化合物、ポリオレフィン系化合物等が挙げられる。イオン捕捉剤としては、例えば、無機イオン交換体等が挙げられる。
【００６３】
本実施形態の光反射材用樹脂組成物は、例えば、上記した各成分を均一に分散混合することによって得ることができる。光反射材用樹脂組成物の製造方法としては、使用目的、使用する材料の種類、その他条件等を適宜に考慮して、好適な方法を採用することができる。例えば、各材料の分散手段や条件等は特に限定されないが、例えば、所定配合量の各種成分をミキサー等によって十分に均一に撹拌及び混合した後、ミキシングロール、押出機、ニーダー、３本ロール等の混練手段を用いて混練する方法等を挙げることができる。
【００６４】
＜光反射材＞
本実施形態の光反射材は、上述した光反射材用樹脂組成物を硬化させることによって得られる。硬化方法としては、例えば、紫外線照射、電子線照射、加熱による方法が挙げられる。本実施形態の光反射材用樹脂組成物の成形方法としては、例えば、光反射材用樹脂組成物又はそのタブレット成形体を、トランスファー成形やインジェクション成形によって製造する方法が挙げられるが、本実施形態の光反射材用樹脂組成物の特に好ましい成形方法は、液状インジェクション成形法（ＬＩＭ）である。
【００６５】
ここで、タブレット成形体とは、樹脂や紛体等を含む組成物を、型を用いて円柱形状に加圧成形したものであり、例えば、油圧式のタブレットマシーン等がこの成形に用いられる。タブレット形状は通常は、直径が５〜１００ｍｍ程度、高さは５〜１００ｍｍ程度の円柱形状である。液状インジェクション成形法としては、液状及びペースト状の分散体を、プランジャーを有する射出ユニットで計量後金型に射出して成形を行う成形方法である。分散体の粘度は、０．１〜２０００Ｐａ・ｓであることが好ましく、１〜５００Ｐａ・ｓであることがより好ましい。粘度が上記下限値以上であると、成形時にバリの発生を一層効果的に防止できる。また、粘度が上記上限値以下であると、金型内での流動性の低下を防ぎ、成形不良が一層効果的に防止できる。
【００６６】
上述した液状インジェクション成形法（ＬＩＭ）の一例を説明する。まず、金属箔からの打ち抜きやエッチング等の公知の方法によって、金属配線（リードフレーム）を製造する。次に、金属配線の部分あるいは全面にＡｇめっきを施した後、該金属配線を所定形状の金型に配置し、金型の樹脂注入口から本実施形態の光反射材用樹脂組成物を注入する。このとき、注入する材料は、液状またはペースト状であり、粘度は０．１〜２０００Ｐａ・ｓであることが好ましく、１〜５００Ｐａ・ｓであることがより好ましい。なお、ここでいう粘度は、Ｅ型粘度計を用いて０．５ｒｐｍの条件によって測定することができる。そして、注入した樹脂組成物を、好ましくは金型温度８０〜１７０℃、成形圧力２〜８ＭＰａの条件で、６０〜１２０秒硬化させた後に、金型を外し、必要に応じて、温度８０〜１７０℃で１０分〜３時間程度のアフタキュアを更に行う。
【００６７】
＜リフレクタ、光半導体部品＞
本実施形態の光反射材は、光半導体部品用リフレクタ、照明器具用リフレクタ、実装基板光反射材等に使用できる。本実施形態の光反射材は、光半導体部品用リフレクタとして好適に用いることができる。特に、リフレクタの部品として用いる場合には、上述した液状インジェクション成形法によって成形されたものであることが好ましい。そして、本実施形態による光半導体部品としては、上述したリフレクタと、半導体素子と、封止部材と、を備える半導体部品が挙げられる。具体的には、上述したリフレクタと、その凹部底面に搭載された光半導体素子と、さらに光半導体素子を覆うように凹部内に形成された封止部材とを少なくとも備える半導体部品等が挙げられる。
【００６８】
ここでいう光半導体素子としては、例えば、光を受発光する半導体素子等が挙げられる。具体的には白色ＬＥＤ（発光ダイオード）やＵＶ−ＬＥＤ等が挙げられる。
【００６９】
封止部材とは、光半導体を外部からの衝撃や腐食性ガス等から保護する目的で光半導体を覆う透明な部材である。封止部材としては、透明な樹脂を用いることが好ましく、具体的にはシリコーン樹脂やエポキシ樹脂等が好ましい。また、封止部材は蛍光体を含むことが好ましい。蛍光体としては、例えば、ガーネット系蛍光体、シリケート系蛍光体、ナイトライド系蛍光体、オキシナイトライド系蛍光体等が挙げられる。
【００７０】
光半導体部品の製造方法の一例を説明する。本実施形態のリフレクタの凹部底面に光半導体素子が搭載され、該光半導体素子と金属配線（リードフレーム）とが、ボンディングワイヤ等によって電気的に接続される。そして、光半導体素子は封止部材によって覆われる。通常は、蛍光体が封止部材に分散され、これをディスペンサー等で凹部に注液の後、加熱オーブン中で硬化されて封止工程が完了する。
【００７１】
図１は、本実施形態の光半導体部品の一態様の模式断面図である。図１の光半導体部品Ａは、金属配線４が付されたリフレクタ３と、金属配線４と電気的に接続された光半導体素子２と、光半導体素子２及び他方の金属配線４と電気的に接続されたボンディングワイヤ５と、光半導体素子２、ボンディングワイヤ５及び金属配線４を封止する封止部材１と、を備えている。
【００７２】
本実施形態のリフレクタや光半導体部品は、照明、バックライト、車載、ディスプレイ、モバイル機器に好適に使用できる。本実施形態の光半導体部品は、光反射率の劣化が少ないので、耐熱性が特に要求される照明用途に特に好適に使用することが可能である。
【実施例】
【００７３】
以下、本発明を実施例及び比較例を用いてより詳述するが、本発明は以下の実施例に限定されるものではない。なお、特に断りのない限り、２０℃、湿度５０％の条件下で実験を行った。
【００７４】
（材料等）
以下のものを使用した。
（Ａ）ポリシロキサン
・（ａ−１）信越化学工業社製、「Ｘ２２−１６４」（両末端にメタアクリロイル基を含有するジメチルシリコーン；官能基当量１９０ｇ／ｍｏｌ）
・（ａ−２）東亞合成社製「ＡＣ−ＳＱ  ＳＩ−２０」（分子骨格中に、Ｔ構造の架橋構造を有し、かつ、メタアクリロイル基を含有するポリシロキサン；官能基当量３５０ｇ／ｍｏｌ）
・（ａ−３）１、３、５、７−テトラメチルシクロテトラシロキサン１００ｇ（０．４１６ｍｏｌ、ハイドロジェンポリシロキサン（８）に相当）、ビニルジメチルシロキシ末端ジメチルジシロキサン１２４ｇ（０．６６５ｍｏｌ、ケイ素原子に直接結合したビニル基を２個以上有するビニル基含有オルガノポリシロキサンに相当）、３−ブテニルメタクリレート９３．２ｇ（０．６６５ｍｏｌ、（ａ）ビニル基と（ｂ）アクリロイル基及び／又はメタアクリロイル基を共に含む有機化合物に相当）に、塩化白金酸触媒を加え、トルエン中にて６５℃で９２時間反応させた後、活性炭処理し、揮発成分を留去して、分子骨格中に、架橋構造を有し、かつ、メタアクリロイル基を有するポリシロキサンを得た（（ａ−３）；官能基当量８１４ｇ／ｍｏｌ）
なお、特に断りがない限り、構造の同定は、日本分光社製、ＦＴ−ＮＭＲ核磁気共鳴装置「α−４００」を用いて行った。例えば、（ａ−３）では、1Ｈ−ＮＭＲ、13Ｃ−ＮＭＲ及び29Ｓｉ−ＮＭＲを測定し、環状のテトラシロキサンがビニルジメチルシロキサンで架橋された架橋構造を有し、ブテニル基を含む分子構造であることを確認した。また、1Ｈ−ＮＭＲ、29Ｓｉ−ＮＭＲから求めた１分子あたりの平均組成から、メタアクリロイル基の官能基当量（官能基１モル当りの質量）を算出した。
【００７５】
（Ｂ）ラジカル開始剤
火薬アクゾ社製、「トリゴノックス１２１−５０Ｅ」（ｔｅｒｔ−アミルパーオキシ−２−エチルヘキサノレート
【００７６】
（Ｃ）白色顔料
・（ｃ−１）堺化学社製、「Ｒ−１１Ｐ」（酸化チタン、平均粒子径０．２μｍ）
・（ｃ−２）堺化学社製、「Ｒ−３８Ｌ」（酸化チタン、平均粒子径０．４μｍ）
・（ｃ−３）石原産業社製、「ＰＴ−４０１Ｍ」（酸化チタン、平均粒子径０．０７μｍ）
なお、白色顔料の平均粒子径は、ＳＥＭ解析（日立ハイテクノロジーズ社製、走査型電子顕微鏡「Ｓ−３０００Ｎ」、加速電圧：８．０ｋＶ、撮像倍率：１５００倍）によって得られた画像から１００個の粒子を抽出して、その粒子の直径を測定し、これらの相加平均をとることで算出した。
【００７７】
（Ｄ）シリカ粒子
・（ｄ−１）アドマテックス社製、「ＦＥＤＳｅｒｉｅｓ」（シリカ粒子、平均粒子径２０μｍ）
・（ｄ−２）アドマテックス社製、「ＦＥＤＳｅｒｉｅｓ−ＳＭ」（メタクリル修飾シリカ粒子、平均粒子径２０μｍ）
・（ｄ−３）アドマテックス社製、「ＳＯ−０２」（シリカ粒子、平均粒子径０．５μｍ）
なお、シリカ粒子の平均粒子径は、ＳＥＭ解析（日立ハイテクノロジーズ社製、走査型電子顕微鏡「Ｓ−３０００Ｎ」）によって得られた画像から１００個のシリカ粒子を抽出して、このシリカ粒子の直径を測定し、相加平均をとることで測定した。
（Ｅ）カップリング剤
・（ｅ−１）信越シリコーン社製、「ＫＢＭ−５０３」（３−メタクリロキシプロピルメチルジエトキシシラン）
・（ｅ−２）信越化学工業社製、「ＬＳ−２９４０」（３−グリシドキシプロピルトリメトキシシラン）
・（ｅ−３）協栄社化学社製、「ライトエステルＧ」（グリシジルメタクリレート）
【００７８】
シリコーン、信越化学工業社製、「ＫＥＲ−２５００」
エポキシ、ダイセル化学社製、「Ｗ０９３１」
【００７９】
（実施例、比較例）
１．光反射材用樹脂組成物の調製と硬化物の作製
表１及び表２に示した配合割合に従って各成分を配合し、三本ロールによって混練して光反射材用樹脂組成物を得た。得られた組成物を１０ｍｍ×１０ｍｍ×０．５ｍｍの型に流し込んで、ＡＭＫ社製の遠赤外線加熱炉にて、１５０℃、表１及び表２に記載の硬化時間の条件にて硬化させ、硬化物を得た。なお、表１及び表２に示した各成分の配合量の単位は、特に断りがない限り、「質量部」である。各表における「−」は該当する成分が配合されていなかったことを意味する。
【００８０】
２．光反射材用樹脂組成物の評価
各実施例及び各比較例の光反射材用樹脂組成物の硬化直後の硬化物について、光反射率（初期反射率）とガスバリア性を以下の方法によって測定した。さらに、これらの各硬化物を１５０℃で１０００時間静置したものについて、光反射率を測定した。
（光反射率）
光反射率は、積分球型分光光度計「Ｖ−７５０型」（日本分光社製）を用いて、波長４００ｎｍにおける各試験片の光反射率を測定した。
（ガスバリア性）
ガスバリア性は、酸素透過率測定装置「Ｍｏｄｅｌ８００１」（イリノイ社製）を用いて、温度２５℃、５０％ＲＨの条件で各試験片の酸素透過率を測定した。以下の基準に基づき、酸素透過率を評価した。
○：酸素透過率が１０００ｍＬ／ｍ2／日未満であった場合
×：酸素透過率が１０００ｍＬ／ｍ2／日以上であった場合
【００８１】
（密着性）
密着性は、Ａｌ板（２ｃｍ×１０ｃｍ×厚み１ｍｍ）に各実施例及び各比較例の光反射材用樹脂組成物を１ｃｍ四方サイズで塗布した後、別のＡｌ板を対向密着させ硬化（１５０℃×２時間）し、得られた試験片を引張試験機（島津製作所社製、オートグラフＡＧＳ−Ｘシリーズ）で引っ張り評価を行った。以下の基準に基づき、密着性を評価した。
◎：密着強度が４０ｋｇｆ／ｃｍ2以上であった場合
○：１０ｋｇｆ／ｃｍ2以上４０ｋｇｆ／ｃｍ2未満であった場合
△：１０ｋｇｆ／ｃｍ2未満であった場合
【００８２】
（ダイシング性）
各実施例の光反射材用樹脂組成物を実施例１と同様にして硬化させて硬化物を得た。得られた硬化物を、ディスコ社製、「ＤＦＤシリーズ」のダイサーで、レジンブレードを使ってダイシングした。ダイシング後、その切断端面を上部から顕微鏡観察（倍率：１００倍）し、欠けの大きさを観察した。以下の基準に基づき、ダイシング性を評価した。
◎：欠けの大きさが２０μｍ未満であった場合
○：欠けの大きさが２０μｍ以上３０μｍ未満であった場合
△：欠けの大きさが３０μｍ以上４０μｍ未満であった場合
×：欠けの大きさが４０μｍ以上であった場合
【００８３】
（成形性）
一例として、実施例１の組成物についてＬＩＭ成形性の評価を行った。液状インジェクション成形の評価は、ソディック社製射出成形機「ＬＳ４０ＥＨＶ」を用いて行った。５０５０サイズのリフレクタ形状（厚み０．８ｍｍ）を１２６個彫り込んだ下金型を準備し、上金型と型締めした後、金型温度を１２０℃に保った。その後、実施例１の光反射材用樹脂組成物を型に注液し、金型を１２０℃で５分間保持した後、型開きを行って成形物を取り出した（成形体１）。成形物の離型性は良好であった。
トランスファー成形物の評価は、アピック社製トランスファー成形機「Ｇ  Ｌｉｎｅ  Ｍａｎｕａｌ  Ｓｙｓｔｅｍ」を用いて行った。実施例１の光反射材用樹脂組成物をタブレット型（１０ｍｍφ×１５ｍｍ）に注液して１００℃×１５秒加熱してタブレットを得た。このタブレットを、５０５０サイズのリフレクタ形状（厚み０．８ｍｍ）を１２６個彫り込み１２０℃に保たれた下金型に配置した。そして、型締めしてタブレットを金型内に押し込んだ後、金型を引き続き１２０℃で５分間保持した。その後、型開きを行って成形物を取り出した（成形体２）。成形体の離型性は良好であった。
成形体１と成形体２をオーブンで追硬化（１５０℃×１時間）した後、各成形体の表面を光学顕微鏡で拡大観察した。その結果、成形体２は実用レベルでは問題ない程度の欠けしか確認できず、成形体１は欠けが全く確認されなかった。これらのことから、当該実施例の光反射材用樹脂組成物の成形手法としてはＬＩＭ成形が一層好適であることが確認できた。
【００８４】
各実施例及び各比較例の結果を、表１及び表２に示す。
【００８５】
【表１】
2015172173.tif 000006
【００８６】
【表２】
2015172173.tif 000007
【産業上の利用可能性】
【００８７】
本発明に係る光反射材用樹脂組成物等は、光反射材、光半導体部品用リフレクタ、及び半導体部品等の材料として幅広く利用できる。
【符号の説明】
【００８８】
Ａ…半導体部品、１…封止部材、２…光半導体素子、３…リフレクタ、４…金属配線、５…ボンディングワイヤ
【図１】
2015172173.tif 000008